(57)【特許請求の範囲】
【請求項１】
アルカリ可溶性樹脂（Ａ）、感光剤（Ｂ）及びフッ素系撥液材料（Ｃ）を含有するポジ型感光性樹脂組成物を基板上に塗布し、ポジ型感光性樹脂層を形成する塗布工程と、
前記ポジ型感光性樹脂層を乾燥させる乾燥工程と、
前記乾燥したポジ型感光性樹脂層を所望のパターンに応じて異なる露光量で露光する露光工程と、
前記露光したポジ型感光性樹脂層を現像して樹脂パターンを形成する現像工程と、を含み、
前記フッ素系撥液材料（Ｃ）が、エチレン性不飽和基含有フッ素系モノマーとエポキシ基を有するエチレン性不飽和基含有モノマーとを少なくとも共重合させた共重合体であり、且つ、質量平均分子量が２０００〜５００００であることを特徴とする、樹脂パターンの製造方法。
【請求項２】
前記露光工程において、ハーフトーンマスクを介することにより異なる露光量で露光することを特徴とする請求項１に記載の方法。
【請求項３】
前記ポジ型感光性樹脂組成物は、前記アルカリ可溶性樹脂（Ａ）１００質量部に対して、前記フッ素系撥液材料（Ｃ）を０．１〜３０質量部含む、請求項１又は２に記載の方法。
【請求項４】
前記アルカリ可溶性樹脂（Ａ）は熱硬化性基を有し、現像後に硬化温度以上の温度で加熱することによりポジ型感光性樹脂層を硬化させる硬化工程を含むことを特徴とする、請求項１〜３のいずれか１項に記載の方法。
【請求項５】
前記乾燥工程において、前記フッ素系撥液材料をポジ型感光性樹脂層の表面に偏在させる偏在化工程を含むことを特徴とする、請求項１〜４のいずれか１項に記載の方法。
【請求項６】
前記アルカリ可溶性樹脂（Ａ）が下記一般式（ａ−１）で表される構成単位（ａ１）を有する、請求項１〜５のいずれか１項に記載の方法。
【化１】
0005466375.tif 000010
［上記一般式中、Ｒ０は水素原子又はメチル基を表し、Ｒ１は単結合又は炭素数１〜５のアルキレン基を表し、Ｒ２は炭素数１〜５のアルキル基を表し、ａは１〜５の整数を表し、ｂは０〜４の整数を表し、ａ＋ｂは５以下である。なお、Ｒ２が２以上存在する場合、これらのＲ２は相互に異なっていてもよいし同じでもよい。］
【発明の詳細な説明】
【技術分野】
【０００１】
本発明は樹脂パターンの製造方法に関する。
【背景技術】
【０００２】
隔壁状の構造体は、当該隔壁に囲まれた領域に液体状の材料を溜めることができるため、カラーフィルターやパシベーション膜において用いられている。例えば、カラーフィルターにおいては、コントラスト向上や光漏れ防止等のため、Ｒ、Ｇ、Ｂ各色の画素領域を区画するようにマトリクス状に配された隔壁を有するブラックマトリクスが形成されている。
【０００３】
一般に、カラーフィルターはリソグラフィ法により製造される。このリソグラフィ法では、先ず、基板に黒色の感光性樹脂組成物を塗布した後、露光、現像し、ブラックマトリクスを形成する。次いで、Ｒ、Ｇ、Ｂ各色の感光性樹脂組成物毎に、塗布、露光、現像を繰り返すことで、各色のパターンを所定の位置に形成してカラーフィルターを製造する。また、近年では、カラーフィルターの生産性を向上させるために、インクジェット方式を用いる方法が検討されている。このインクジェット方式では、形成された隔壁によって区画された各領域にＲ、Ｇ、Ｂ各色の着色感光性樹脂組成物をインクジェットノズルから吐出し、溜められた着色感光性樹脂組成物を熱又は光で硬化させることにより、カラーフィルターを製造する。
【０００４】
また、パシベーション膜は、カラーフィルターを製造する場合と同様に形成した隔壁に囲まれた領域に、シリカ化合物等の絶縁性を有する材料をインクジェットノズルから吐出し、熱硬化することにより製造することが検討されている。
【０００５】
ところで、このインクジェット方式においてブラックマトリクスを形成するために用いられる感光性樹脂組成物には、例えば、カラーフィルターの場合では隣接する画素領域間での着色感光性樹脂組成物の混色等を防止するために、パシベーション膜の場合では吐出されたシリカ化合物の隔壁からの溢れ出しを防ぎ、隔壁内のシリカ化合物が均一の厚さになるように、吐出される液体に対する撥液性が要求されている。
【０００６】
このような撥液性を有する隔壁を形成するための感光性樹脂組成物として、例えば下記特許文献１には、水素原子の少なくとも１つがフッ素原子に置換された炭素数２０以下のアルキル基（ただし、上記アルキル基はエーテル性の酸素を有するものを含む。）を有する重合単位と、エチレン性二重結合を有する重合単位とを有する重合体からなる撥液剤を含有させたネガ型感光性樹脂組成物が開示されている。このネガ型感光性樹脂組成物では、撥液剤のフルオロアルキル基によって撥液性が得られる。また、撥液剤がエチレン性二重結合を有する重合単位を有しているため、光照射によって硬化し、撥液性が持続する。
【特許文献１】国際公開第２００４／０４２４７４号パンフレット
【発明の開示】
【発明が解決しようとする課題】
【０００７】
しかしながら、この特許文献１に記載されているネガ型感光性樹脂組成物では、解像度に問題があり、高精細なパターンの形成は困難であった。また、近年は、例えば隔壁で囲まれた一つの領域が色の濃淡を有する６色カラーフィルターが提案されている。当該色の濃淡は、隔壁中に深さの浅い部分と深い部分との階段状の段差を設けることにより実現されるが、ネガ型感光性樹脂組成物では露光した部分が硬化するため、一度の露光で異なる高さの層やパターンを形成することが困難であった。より具体的に、高さの異なるパターンを形成する際には、ネガ型感光性樹脂組成物の露光した部分が硬化するという特性のため、ネガ型感光性樹脂の塗布、露光、現像及び洗浄からなる工程によって硬化したパターン上に、同様の工程にてさらなるパターンを積み上げる必要があった。そのため、先に形成したパターン上に正確にパターンを形成するためには、露光時のマスクの精密な位置合わせが必要であった。このように、ネガ型感光性樹脂組成物を用いた場合には、工程が煩雑になるだけでなく、マスクのずれによる歩留まりの低下の問題もあった。
さらに、上記のように高さの異なるパターンを形成することが困難であるため、性質が異なり高さの異なるパターンを形成することは困難であった。
【０００８】
本発明は、以上の課題に鑑みてなされたものであり、高精細なパターンの形成に加え、簡便な工程により段差を有する格子状のパターンを形成することを可能にする樹脂パターンの製造方法を提供することを目的とする。
【課題を解決するための手段】
【０００９】
本発明者らは、フッ素系撥液材料を含有するポジ型感光性樹脂組成物を用いることによって、高精細なパターンと簡便な工程により段差を有する格子状のパターンとが得られることを見出し、本発明を完成するに至った。
【００１０】
本発明は、アルカリ可溶性樹脂（Ａ）、感光剤（Ｂ）及びフッ素系撥液材料（Ｃ）を含有するポジ型感光性樹脂組成物を基板上に塗布し、ポジ型感光性樹脂層を形成する塗布工程と、前記ポジ型感光性樹脂層を乾燥させる乾燥工程と、前記乾燥したポジ型感光性樹脂層を所望のパターンに応じて露光する露光工程と、前記露光したポジ型感光性樹脂層を現像して樹脂パターンを形成する現像工程と、を含むことを特徴とする、樹脂パターンの製造方法を提供する。
【発明の効果】
【００１１】
本発明によれば、従来よりも高精細なパターン及び簡便な工程により段差を有する格子状のパターンの形成を可能にする樹脂パターンの製造方法を提供することが可能となる。この樹脂パターンの製造方法により、例えばカラーフィルター及びパシベーション膜の隔壁部分を形成することができる。
【発明を実施するための最良の形態】
【００１２】
本発明に係る樹脂パターンの製造方法は、アルカリ可溶性樹脂（Ａ）、感光剤（Ｂ）及びフッ素系撥液材料（Ｃ）を含有するポジ型感光性樹脂組成物を基板上に塗布し、ポジ型感光性樹脂層を形成する塗布工程を含む。まず、上記ポジ型感光性樹脂組成物の構成成分について記載する。
【００１３】
＜＜アルカリ可溶性樹脂（Ａ）＞＞
本発明におけるアルカリ可溶性樹脂（以下、「（Ａ）成分」ともいう。）は、従来公知のポジ型感光性樹脂材料であればいかなるものでもよく、例えば、フェノール類（フェノール、ｍ−クレゾール、ｐ−クレゾール、キシレノール、トリメチルフェノール等）と、アルデヒド類（ホルムアルデヒド、ホルムアルデヒド前駆体、プロピオンアルデヒド、２−ヒドロキシベンズアルデヒド、３−ヒドロキシベンズアルデヒド、４−ヒドロキシベンズアルデヒド等）及び／又はケトン類（メチルエチルケトン、アセトン等）とを、酸性触媒存在下に縮合させて得られるノボラック樹脂、ヒドロキシスチレンの単独重合体、ヒドロキシスチレンと他のスチレン系モノマーとの共重合体、ヒドロキシスチレンとアクリル酸又はメタクリル酸あるいはその誘導体との共重合体等のヒドロキシスチレン系樹脂、アクリル酸、メタクリル酸、あるいはその誘導体、又はこれらの共重合体等のアクリル系樹脂等が挙げられる。このような（Ａ）成分は、解像度が高いほか、露光箇所が溶解するため、例えば上述のような複数層からなるレジストパターンを形成する際には、所望のパターンに応じて異なる露光量で露光、例えば、ハーフトーンマスクを使用するなどして露光量を調整することにより、一度の露光により高さの異なる複数の層を形成することが可能となる。これにより、所要工数の低減を図ることができる。
【００１４】
上記に列挙した（Ａ）成分の中でも、下記一般式（ａ−１）で表される構成単位（ａ１）を有するものが好ましい。このような構成単位（ａ１）を有することにより、解像性を向上させるほか、より高い透明性を有する樹脂パターンを形成することができる。ここで、より高い透明性を有すると、例えば、色の濃淡を有するカラーフィルターを容易に製造できる等、本発明において使用するポジ型感光性樹脂組成物の応用範囲が広がる。
【化１】
0005466375.tif 000002
［上記一般式中、Ｒ０は水素原子又はメチル基を表し、Ｒ１は単結合又は炭素数１〜５のアルキレン基を表し、Ｒ２は炭素数１〜５のアルキル基を表し、ａは１〜５の整数を表し、ｂは０〜４の整数を表し、ａ＋ｂは５以下である。なお、Ｒ２が２以上存在する場合、これらのＲ２は相互に異なっていてもよいし同じでもよい。］
【００１５】
上記一般式（ａ−１）において、Ｒ０は水素原子又はメチル基であり、メチル基であることが好ましい。
また、Ｒ１は単結合又は炭素数１〜５の直鎖状又は分岐鎖状のアルキレン基を示す。具体的には、メチレン基、エチレン基、プロピレン基、イソプロピレン基、ｎ−ブチレン基、イソブチレン基、ｔｅｒｔ−ブチレン基、ペンチレン基、イソペンチレン基、ネオペンチレン基等が挙げられる。中でも、単結合、メチレン基、エチレン基であることが好ましい。特に、単結合である場合には、アルカリ可溶性を向上させることができ、さらに樹脂パターンの耐熱性を向上させることができ、好ましい。
【００１６】
ａは１〜５の整数を表すが、本発明の効果の観点や、製造が容易であるという点から、ａが１であることが好ましい。
ベンゼン環における水酸基の結合位置は、Ｒ１と結合している炭素原子を基準（１位）としたとき、４位に結合していることが好ましい。
【００１７】
Ｒ２は炭素数１〜５の直鎖又は分岐鎖状のアルキル基である。具体的には、メチル基、エチル基、プロピル基、イソプロピル基、ｎ−ブチル基、イソブチル基、ｔｅｒｔ−ブチル基、ペンチル基、イソペンチル基、ネオペンチル基等が挙げられる。中でも製造が容易であるという点から、メチル基又はエチル基であることが好ましい。
ｂは０〜２であることが好ましい。
【００１８】
上記構成単位（ａ１）としては具体的には、下記の構造式（ａ−１−１）（ａ−１−２）で示されるものが挙げられる。特に、構造式（ａ−１−１）で表される構成単位が好ましい。
【化２】
0005466375.tif 000003
【００１９】
この構成単位（ａ１）は、下記一般式（ａ−１）’で表される重合性モノマーを重合させることにより、アルカリ可溶性樹脂（Ａ）に導入することができる。
【化３】
0005466375.tif 000004
［上記一般式中、Ｒ０、Ｒ１、Ｒ２、ａ、ｂは上記と同様である。］
【００２０】
本発明におけるアルカリ可溶性樹脂（Ａ）は、さらにエポキシ基又はオキセタニル基等の熱硬化性基を有する構成単位（ａ２）を有することができる。
【００２１】
この構成単位（ａ２）は、共重合体の製造の容易さからエポキシ基を有することが好ましい。そして、構成単位（ａ２）がエポキシ基を有すると保存安定性に問題があるが、上記構成単位（ａ１）と組み合わせた共重合体とすることにより、保存安定性を向上させることができる。
このような構成単位（ａ２）を誘導するためのモノマーとしては、例えばアクリル酸グリシジル、メタクリル酸グリシジル、アクリル酸−β−メチルグリシジル、メタクリル酸−β−メチルグリシジル、α−エチルアクリル酸グリシジル、α−ｎ−プロピルアクリル酸グリシジル、α−ｎ−ブチルアクリル酸グリシジル、アクリル酸−３，４−エポキシブチル、メタクリル酸−３，４−エポキシブチル、アクリル酸−６，７−エポキシヘプチル、メタクリル酸−６，７−エポキシヘプチル、α−エチルアクリル酸−６，７−エポキシヘプチル、ｏ−ビニルベンジルグリシジルエーテル、ｍ−ビニルベンジルグリシジルエーテル、ｐ−ビニルベンジルグリシジルエーテル、（３，４−エポキシシクロヘキシル）メチルメタクリレートなどが挙げられる。これらの構成単位（ａ２）は、単独でも組み合わせてもよい。
特に好ましい構成単位（ａ２）としては、下記一般式（ａ−２）で表される構成単位が挙げられる。
【化４】
0005466375.tif 000005
［上記一般式中、Ｒ３は水素原子又はメチル基を表し、Ｒ４は炭素数１〜５のアルキレン基を表す。］
【００２２】
上記一般式（ａ−２）において、Ｒ３は水素原子又はメチル基であり、メチル基であることが好ましい。
また、Ｒ４は炭素数１〜５のアルキレン基を示す。具体的には、メチレン基、エチレン基、プロピレン基、イソプロピレン基、ｎ−ブチレン基、イソブチレン基、ｔｅｒｔ−ブチレン基、ペンチレン基、イソペンチレン基、ネオペンチレン基等が挙げられる。中でも、メチレン基であることが好ましい。
【００２３】
この一般式（ａ−２）で表される構成単位は、製造の容易さ、コストの優位性及び得られる樹脂パターンの耐溶剤性を高める点から好ましく用いられる。
【００２４】
上記アルカリ可溶性樹脂（Ａ）中における構成単位（ａ１）は、１０モル％〜９０モル％であることが好ましく、２０モル％〜８０モル％であることがより好ましい。
構成単位（ａ１）の比率を、上記の範囲内にすることにより、充分なアルカリ可溶性をポジ型感光性樹脂組成物に付与することができ、現像性を向上させることができる。
また、上記アルカリ可溶性樹脂（Ａ）中における構成単位（ａ２）は、１０モル％〜９０モル％であることが好ましく、２０モル％〜８０モル％であることがより好ましい。
構成単位（ａ２）の比率を上記の範囲内にすることにより、充分な熱硬化性をポジ型感光性樹脂組成物に付与することができ、樹脂パターンが耐薬品性を得ることができる。
また、アルカリ可溶性樹脂（Ａ）中における構成単位（ａ１）と構成単位（ａ２）との含有比率は、モル比で２：８〜８：２が好ましい。このような含有比率で構成単位（ａ１）と構成単位（ａ２）とをアルカリ可溶性樹脂（Ａ）中に含めることにより、現像性を向上させると同時に形成した樹脂パターンの耐薬品性を得ることができる。
【００２５】
アルカリ可溶性樹脂（Ａ）の質量平均分子量（Ｍｗ：ゲルパーミエーションクロマトグラフィ（ＧＰＣ）のスチレン換算による測定値）は、２０００〜５００００が好ましく、５０００〜３００００であることがより好ましい。分子量を２０００以上とすることにより、容易に膜状に形成することが可能となる。また、分子量を５００００以下とすることによって、適度なアルカリ溶解性を得ることが可能となる。
【００２６】
＜＜感光剤（Ｂ）＞＞
感光剤（以下、「（Ｂ）成分」ともいう。）としては、例えば、キノンジアジド基含有化合物等のポジ型感光性樹脂組成物において従来から用いられてきたものが挙げられるが、具体的には、フェノール化合物（フェノール性水酸基含有化合物ともいう）と、ナフトキノンジアジドスルホン酸化合物と、の完全エステル化物や部分エステル化物が挙げられる。
【００２７】
上記フェノール化合物としては、具体的には、２，３，４−トリヒドロキシベンゾフェノン、２，３，４，４′−テトラヒドロキシベンゾフェノンなどのポリヒドロキシベンゾフェノン類；
トリス（４−ヒドロシキフェニル）メタン、ビス（４−ヒドロキシ−３−メチルフェニル）−２−ヒドロキシフェニルメタン、ビス（４−ヒドロキシ−２，３，５−トリメチルフェニル）−２−ヒドロキシフェニルメタン、ビス（４−ヒドロキシ−３，５−ジメチルフェニル）−４−ヒドロキシフェニルメタン、ビス（４−ヒドロキシ−３，５−ジメチルフェニル）−３−ヒドロキシフェニルメタン、ビス（４−ヒドロキシ−３，５−ジメチルフェニル）−２−ヒドロキシフェニルメタン、ビス（４−ヒドロキシ−２，５−ジメチルフェニル）−４−ヒドロキシフェニルメタン、ビス（４−ヒドロキシ−２，５−ジメチルフェニル）−３−ヒドロキシフェニルメタン、ビス（４−ヒドロキシ−２，５−ジメチルフェニル）−２−ヒドロキシフェニルメタン、ビス（４−ヒドロキシ−３，５−ジメチルフェニル）−３，４−ジヒドロキシフェニルメタン、ビス（４−ヒドロキシ−２，５−ジメチルフェニル）−３，４−ジヒドロキシフェニルメタン、ビス（４−ヒドロキシ−２，５−ジメチルフェニル）−２，４−ジヒドロキシフェニルメタン、ビス（４−ヒドロキシフェニル）−３−メトキシ−４−ヒドロキシフェニルメタン、ビス（５−シクロヘキシル−４−ヒドロキシ−２−メチルフェニル）−４−ヒドロキシフェニルメタン、ビス（５−シクロヘキシル−４−ヒドロキシ−２−メチルフェニル）−３−ヒドロキシフェニルメタン、ビス（５−シクロヘキシル−４−ヒドロキシ−２−メチルフェニル）−２−ヒドロキシフェニルメタン、ビス（５−シクロヘキシル−４−ヒドロキシ−２−メチルフェニル）−３，４−ジヒドロキシフェニルメタン等のトリスフェノール型化合物；
２，４−ビス（３，５−ジメチル−４−ヒドロキシベンジル）−５−ヒドロキシフェノール、２，６−ビス（２，５−ジメチル−４−ヒドロキシベンジル）−４−メチルフェノール等のリニア型３核体フェノール化合物；
１，１−ビス〔３−（２−ヒドロキシ−５−メチルベンジル）−４−ヒドロキシ−５−シクロヘキシルフェニル〕イソプロパン、ビス［２，５−ジメチル−３−（４−ヒドロキシ−５−メチルベンジル）−４−ヒドロキシフェニル］メタン、ビス［２，５−ジメチル−３−（４−ヒドロキシベンジル）−４−ヒドロキシフェニル］メタン、ビス［３−（３，５−ジメチル−４−ヒドロキシベンジル）−４−ヒドロキシ−５−メチルフェニル］メタン、ビス［３−（３，５−ジメチル−４−ヒドロキシベンジル）−４−ヒドロキシ−５−エチルフェニル］メタン、ビス［３−（３，５−ジエチル−４−ヒドロキシベンジル）−４−ヒドロキシ−５−メチルフェニル］メタン、ビス［３−（３，５−ジエチル−４−ヒドロキシベンジル）−４−ヒドロキシ−５−エチルフェニル］メタン、ビス［２−ヒドロキシ−３−（３，５−ジメチル−４−ヒドロキシベンジル）−５−メチルフェニル］メタン、ビス［２−ヒドロキシ−３−（２−ヒドロキシ−５−メチルベンジル）−５−メチルフェニル］メタン、ビス［４−ヒドロキシ−３−（２−ヒドロキシ−５−メチルベンジル）−５−メチルフェニル］メタン、ビス［２，５−ジメチル−３−（２−ヒドロキシ−５−メチルベンジル）−４−ヒドロキシフェニル］メタン等のリニア型４核体フェノール化合物；
２，４−ビス［２−ヒドロキシ−３−（４−ヒドロキシベンジル）−５−メチルベンジル］−６−シクロヘキシルフェノール、２，４−ビス［４−ヒドロキシ−３−（４−ヒドロキシベンジル）−５−メチルベンジル］−６−シクロヘキシルフェノール、２，６−ビス［２，５−ジメチル−３−（２−ヒドロキシ−５−メチルベンジル）−４−ヒドロキシベンジル］−４−メチルフェノール等のリニア型５核体フェノール化合物等のリニア型ポリフェノール化合物；
ビス（２，３，−トリヒドロキシフェニル）メタン、ビス（２，４−ジヒドロキシフェニル）メタン、２，３，４−トリヒドロキシフェニル−４′−ヒドロキシフェニルメタン、２−（２，３，４−トリヒドロキシフェニル）−２−（２′，３′，４′−トリヒドロキシフェニル）プロパン、２−（２，４−ジヒドロキシフェニル）−２−（２′，４′−ジヒドロキシフェニル）プロパン、２−（４−ヒドロキシフェニル）−２−（４′−ヒドロキシフェニル）プロパン、２−（３−フルオロ−４−ヒドロキシフェニル）−２−（３′−フルオロ−４′−ヒドロキシフェニル）プロパン、２−（２，４−ジヒドロキシフェニル）−２−（４′−ヒドロキシフェニル）プロパン、２−（２，３，４−トリヒドロキシフェニル）−２−（４′−ヒドロキシフェニル）プロパン、２−（２，３，４−トリヒドロキシフェニル）−２−（４′−ヒドロキシ−３′，５′−ジメチルフェニル）プロパン等のビスフェノール型化合物；
１−［１−（４−ヒドロキシフェニル）イソプロピル］−４−［１，１−ビス（４−ヒドロキシフェニル）エチル］ベンゼン、１−［１−（３−メチル−４−ヒドロキシフェニル）イソプロピル］−４−［１，１−ビス（３−メチル−４−ヒドロキシフェニル）エチル］ベンゼン、等の多核枝分かれ型化合物；
１，１−ビス（４−ヒドロキシフェニル）シクロヘキサン等の縮合型フェノール化合物等が挙げられる。
これらは単独又は２種以上組み合わせて用いることができる。
【００２８】
また、上記ナフトキノンジアジドスルホン酸化合物としては、ナフトキノン−１，２−ジアジド−５−スルホン酸、ナフトキノン−１，２−ジアジド−４−スルホン酸等を挙げることができる。
【００２９】
また、他のキノンジアジド基含有化合物、例えばオルトベンゾキノンジアジド、オルトナフトキノンジアジド、オルトアントラキノンジアジド又はオルトナフトキノンジアジドスルホン酸エステル類等のこれらの核置換誘導体が挙げられる。
さらには、オルトキノンジアジドスルホニルクロリドと、水酸基又はアミノ基をもつ化合物（例えばフェノール、ｐ−メトキシフェノール、ジメチルフェノール、ヒドロキノン、ビスフェノールＡ、ナフトール、ピロカテコール、ピロガロール、ピロガロールモノメチルエテール、ピロガロール−１，３−ジメチルエーテル、没食子酸、水酸基を一部残してエステル化又はエ−テル化された没食子酸、アニリン、ｐ−アミノジフェニルアミン等）と、の反応生成物等も用いることができる。これらは単独又は２種以上を組み合わせて用いてもよい。
【００３０】
これらのキノンジアジド基含有化合物は、例えばトリスフェノール型化合物と、ナフトキノン−１，２−ジアジド−５−スルホニルクロリド又はナフトキノン−１，２−ジアジド−４−スルホニルクロリドとをジオキサン等の適当な溶剤中において、トリエタノールアミン、炭酸アルカリ、炭酸水素アルカリ等のアルカリの存在下で縮合させ、完全エステル化又は部分エステル化することにより製造することができる。
キノンジアジド基含有化合物としては、ナフトキノンジアジドスルホン酸エステル化物が好ましい。
【００３１】
また、上記（Ｂ）成分としては、液晶用カラーフィルターや透明平坦化膜などで透明性を必要とする用途においては、非ベンゾフェノン系のキノンジアジド基含有化合物を用いることが好ましく、多核枝分かれ型化合物を用いることが好ましい。また、このフェノール性水酸基含有化合物は、３５０ｎｍの波長におけるグラム吸光係数が１以下であることが好ましい。これにより、ポジ型感光性樹脂組成物において、より高い感度が得られ、形成した樹脂パターンの透過率（透明性）を向上させることができる。さらに、上記フェノール性水酸基含有化合物は、分解温度が、３００℃以上であることがより好ましい。これにより、樹脂パターンの透明性を確保することができる。
このような（Ｂ）成分としては、特に、１−［１−（４−ヒドロキシフェニル）イソプロピル］−４−［１，１−ビス（４−ヒドロキシフェニル）エチル］ベンゼンのナフトキノンジアジドスルホン酸エステル化物を好適に用いることができる。さらに、この感光剤は、異物経時を良好にすることができる。
また、スペーサー材料などのプロファイル形状を重視するような用途においては、ベンゾフェノンを含むフェノール類を使用するのが好ましい。
【００３２】
（Ｂ）成分の含有量は、アルカリ可溶性樹脂（Ａ）１００質量部に対して、５〜５０質量部が好ましい。（Ｂ）成分の含有量を５質量部以上とすることによって、解像度を向上させることが可能となる。また、パターンを形成した後の、パターンの膜減り量を低減させることが可能となる。また、（Ｂ）成分の含有量を５０質量部以下とすることによって、適度な感度や透過率を付与することが可能となる。
【００３３】
＜＜フッ素系撥液材料（Ｃ）＞＞
フッ素系撥液材料（以下、「（Ｃ）成分」ともいう。）としては、上記特許文献１に記載されるフルオロアルキル基を有する化合物等の従来公知の化合物を単独又は２種以上組み合わせて用いることができる。このような従来公知の化合物のなかでも、エチレン性不飽和基含有フッ素系モノマー（以下、「（ｃ１）成分」ともいう。）を単独又は他のモノマーと重合させて用いることが好ましい。（ｃ１）成分と重合させて用いることができるモノマーとして、エポキシ基を有するエチレン性不飽和基含有モノマー（以下、「（ｃ２）成分」ともいう。）が挙げられる。このような（ｃ１）成分と（ｃ２）成分とを重合させた共重合体をフッ素系撥液材料として用いることにより、撥液性が非常に優れたポジ型感光性樹脂組成物を提供することができる。
【００３４】
＜エチレン性不飽和基含有フッ素系モノマー（ｃ１）＞
（ｃ１）成分としては、下記一般式（ｃ−１）で表される化合物等が挙げられる。これらの（ｃ１）成分は、単独又は２種以上組み合わせて用いることができる。
【００３５】
【化５】
0005466375.tif 000006
（式（ｃ−１）中、Ｘ１及びＸ２はそれぞれ独立に水素原子又はフッ素原子を示し、Ｘ３は水素原子、フッ素原子、メチル基、又はパーフルオロメチル基を示し、Ｘ４及びＸ５は水素原子、フッ素原子、又はパーフルオロメチル基を示し、Ｒｆは炭素数１〜４０の含フッ素アルキル基又は炭素数２〜１００のエーテル結合を有する含フッ素アルキル基を示し、ｃは０〜３の整数を示し、ｄ及びｅはそれぞれ独立に０又は１を示す。）
【００３６】
（ｃ１）成分から誘導される構成単位の含有量は、フッ素系撥液材料（Ｃ）に対して３０〜８０質量％であることが好ましく、より好ましくは４０〜６０質量％の範囲である。上記の範囲とすることにより、撥液性及びポジ型感光性樹脂組成物の他の成分との相溶性が良好となる傾向があり好ましい。
【００３７】
また、（ｃ１）成分においては、−（ＣＦ２）ｒＦ（ｒ＝１〜１０）で表される基を有するものが好ましい。ｒは１〜８であることがより好ましく、２〜６であることがさらに好ましい。上記の基を有することにより、撥液性及びポジ型感光性樹脂組成物の他の成分との相溶性が良好となる傾向があり好ましい。
【００３８】
＜エポキシ基を有するエチレン性不飽和基含有モノマー（ｃ２）＞
（ｃ２）成分としては、グリシジル（メタ）アクリレート、下記式（ｃ−２１）〜（ｃ−２３）で表される脂環式エポキシ化合物、（メタ）アクリル酸のカルボキシル基と二官能以上のエポキシ化合物のエポキシ基とを反応させて得られるモノマー、側鎖に水酸基やカルボキシル基を有するアクリル系モノマーの水酸基又はカルボキシル基と二官能以上のエポキシ化合物のエポキシ基とを反応させて得られるモノマー等が挙げられる。中でも、グリシジル（メタ）アクリレートが好ましい。これらの（ｃ２）成分は、単独又は２種以上組み合わせて用いることができる。
【００３９】
【化６】
0005466375.tif 000007
（式（ｃ−２２）、（ｃ−２３）中、Ｒ５は水素原子又はメチル基を示し、ｍは１〜１０の整数を示し、ｌ及びｎはそれぞれ独立に１〜３の整数を示す。）
【００４０】
（ｃ２）成分から誘導される構成単位の含有量は、フッ素系撥液材料（Ｃ）に対して１〜４０質量％であることが好ましく、より好ましくは５〜１５質量％の範囲である。上記の範囲とすることにより、撥液性が向上する傾向があり好ましい。
【００４１】
＜カルボキシル基を有するエチレン性不飽和基含有モノマー（ｃ３）＞
フッ素系撥液材料（Ｃ）は、さらに、カルボキシル基を有するエチレン性不飽和基含有モノマー（以下、「（ｃ３）成分」ともいう。）を共重合させた共重合体であることが好ましい。（ｃ３）成分を共重合させることにより、フッ素系撥液材料（Ｃ）の酸価を調整することができ、現像液に対する十分な溶解性を得ることができる。
【００４２】
このような（ｃ３）成分としては、下記一般式（ｃ−３）で表される化合物、マレイン酸、イタコン酸、シトラコン酸、クロトン酸等が挙げられる。中でも、（メタ）アクリル酸が好ましく、特にメタクリル酸が好ましい。これらの（ｃ３）成分は、単独又は２種以上組み合わせて用いることができる。
【００４３】
【化７】
0005466375.tif 000008
（式（ｃ−３）中、Ｒ６は水素原子又は炭素数１〜５のアルキル基を示す。）
【００４４】
（ｃ３）成分から誘導される構成単位の含有量は、フッ素系撥液材料（Ｃ）に対して０．１〜２０質量％であることが好ましく、より好ましくは１〜１５質量％の範囲である。上記の範囲とすることにより、現像液への溶解性が適度となる傾向があり好ましい。
【００４５】
＜その他のモノマー＞
フッ素系撥液材料（Ｃ）には、必要に応じて、他のモノマーを共重合させてもよい。このような他のモノマーとしては、上述のエチレン性不飽和基を有するモノマーが挙げられる。中でも、アクリル系モノマーが好ましい。この他のモノマーから誘導される構成単位の含有量は、フッ素系撥液材料（Ｃ）に対して０〜２０質量％であることが好ましい。
【００４６】
（ｃ１）成分、（ｃ２）成分、（ｃ３）成分、及び必要に応じてその他のモノマーを反応させて共重合体を得る方法としては、公知の方法を用いることができる。
【００４７】
フッ素系撥液材料（Ｃ）が重合体の場合には、その質量平均分子量は、２０００〜５００００であることが好ましく、より好ましくは５０００〜２００００である。質量平均分子量を２０００以上にすることにより耐熱性、膜強度を向上させることができ、また５００００以下にすることにより現像液に対する十分な溶解性を得ることができる。
【００４８】
また、フッ素系撥液材料（Ｃ）の含有量は、アルカリ可溶性樹脂（Ａ）１００質量部に対して、前記フッ素系撥液材料（Ｃ）を０．１〜３０質量部であることが好ましい。上記の含有量とすることにより、感度、現像性、解像性、撥液性のバランスがとりやすい傾向があり、好ましい。
【００４９】
＜＜溶剤＞＞
本発明において用いられるポジ型感光性樹脂組成物は、希釈のための溶剤を含むことが好ましい。この溶剤としては、例えば、エチレングリコールモノメチルエーテル、エチレングリコールモノエチルエーテル、エチレングリコールモノ−ｎ−プロピルエーテル、エチレングリコールモノ−ｎ−ブチルエーテル、ジエチレングリコールモノメチルエーテル、ジエチレングリコールモノエチルエーテル、ジエチレングリコールモノ−ｎ−プロピルエーテル、ジエチレングリコールモノ−ｎ−ブチルエーテル、トリエチレングリコールモノメチルエーテル、トリエチレングリコールモノエチルエーテル、プロピレングリコールモノメチルエーテル、プロピレングリコールモノエチルエーテル、プロピレングリコールモノ−ｎ−プロピルエーテル、プロピレングリコールモノ−ｎ−ブチルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｎ−ブチルエーテル、トリプロピレングリコールモノメチルエーテル、トリプロピレングリコールモノエチルエーテル等の（ポリ）アルキレングリコールモノアルキルエーテル類；エチレングリコールモノメチルエーテルアセテート、エチレングリコールモノエチルエーテルアセテート、ジエチレングリコールモノメチルエーテルアセテート、ジエチレングリコールモノエチルエーテルアセテート、プロピレングリコールモノメチルエーテルアセテート、プロピレングリコールモノエチルエーテルアセテート等の（ポリ）アルキレングリコールモノアルキルエーテルアセテート類；ジエチレングリコールジメチルエーテル、ジエチレングリコールメチルエチルエーテル、ジエチレングリコールジエチルエーテル、テトラヒドロフラン等の他のエーテル類；メチルエチルケトン、シクロヘキサノン、２−ヘプタノン、３−ヘプタノン等のケトン類；２−ヒドロキシプロピオン酸メチル、２−ヒドロキシプロピオン酸エチル等の乳酸アルキルエステル類；２−ヒドロキシ−２−メチルプロピオン酸エチル、３−メトキシプロピオン酸メチル、３−メトキシプロピオン酸エチル、３−エトキシプロピオン酸メチル、３−エトキシプロピオン酸エチル、エトキシ酢酸エチル、ヒドロキシ酢酸エチル、２−ヒドロキシ−３−メチルブタン酸メチル、３−メトキシブチルアセテート、３−メチル−３−メトキシブチルアセテート、３−メチル−３−メトキシブチルプロピオネート、酢酸エチル、酢酸ｎ−プロピル、酢酸ｉ−プロピル、酢酸ｎ−ブチル、酢酸ｉ−ブチル、蟻酸ｎ−ペンチル、酢酸ｉ−ペンチル、プロピオン酸ｎ−ブチル、酪酸エチル、酪酸ｎ−プロピル、酪酸ｉ−プロピル、酪酸ｎ−ブチル、ピルビン酸メチル、ピルビン酸エチル、ピルビン酸ｎ−プロピル、アセト酢酸メチル、アセト酢酸エチル、２−オキソブタン酸エチル等の他のエステル類；トルエン、キシレン等の芳香族炭化水素類；Ｎ−メチルピロリドン、Ｎ，Ｎ−ジメチルホルムアミド、Ｎ，Ｎ−ジメチルアセトアミド等のアミド類等が挙げられる。これらの溶剤は、単独又は２種以上組み合わせて用いることができる。
【００５０】
溶剤の含有量は、ポジ型感光性樹脂組成物の固形分１００質量部に対して５０〜５００質量部であることが好ましい。
【００５１】
＜＜その他の成分＞＞
本発明において用いられるポジ型感光性組成物では、必要に応じて添加剤を配合することができる。具体的には、増感剤、分散剤、分散助剤、充填剤、密着促進剤、酸化防止剤、紫外線吸収剤、凝集防止剤、消泡剤、界面活性剤等が挙げられる。
【００５２】
＜＜ポジ型感光性樹脂組成物の調製方法＞＞
本発明において用いられるポジ型感光性樹脂組成物は、上記各成分を全て撹拌機で混合することにより得られる。なお、得られた混合物が均一なものとなるようフィルタを用いて濾過してもよい。
【００５３】
＜樹脂パターンの製造方法＞
次に、本発明に係る樹脂パターンの製造方法について記載する。本発明に係る樹脂パターンの製造方法は、ポジ型感光性樹脂層を形成する塗布工程と、前記ポジ型感光性樹脂層を乾燥させる乾燥工程と、前記乾燥したポジ型感光性樹脂層を所望のパターンに応じて露光する露光工程と、前記露光したポジ型感光性樹脂層を現像して樹脂パターンを形成する現像工程と、を含むことを特徴とする。以下に、各工程について記載する。
【００５４】
｛塗布工程｝
先ず、上記により調製したポジ型感光性樹脂組成物をロールコータ、リバースコータ、バーコータ等の接触転写型塗布装置やスピンナー（回転式塗布装置）、カーテンフローコータ等の非接触型塗布装置を用いて基板上に塗布する。
【００５５】
｛乾燥工程｝
次いで、塗布されたポジ型感光性樹脂組成物を乾燥させて塗膜を形成する。乾燥方法は特に限定されず、例えば（１）ホットプレートにて８０〜１２０℃、好ましくは９０〜１００℃の温度にて６０〜１２０秒間乾燥する方法、（２）室温にて数時間〜数日放置する方法、（３）温風ヒータや赤外線ヒータ中に数十分〜数時間入れて溶剤を除去する方法、のいずれの方法を用いてもよい。この乾燥工程では、フッ素系撥液材料（Ｃ）がパターン上部に集まる性質を有するため、パターン上部表面にフッ素系撥液材料が移動する。すなわち、乾燥工程は、フッ素系撥液材料が偏在する偏在化工程を含む。この偏在化工程によりポジ型感光性樹脂層の表面のみが撥液性となり、パターン壁面はパターン上部よりも撥液性の劣る（すなわち親液性である）パターンを形成することができる。
【００５６】
｛露光工程｝
次いで、この塗膜に、ポジ型のマスクを介して紫外線、エキシマレーザー光等の活性エネルギー線を照射して部分的に露光する。照射するエネルギー線量は、ポジ型感光性樹脂組成物の組成によっても異なるが、例えば３０〜２０００ｍＪ／ｃｍ２程度が好ましい。
【００５７】
｛現像工程｝
次いで、露光後の膜を、現像液により現像することによって所望の形状にパターニングする。現像方法は特に限定されず、例えば浸漬法、スプレー法等を用いることができる。現像液としては、モノエタノールアミン、ジエタノールアミン、トリエタノールアミン等の有機系のものや、水酸化ナトリウム、水酸化カリウム、炭酸ナトリウム、アンモニア、４級アンモニウム塩等の水溶液が挙げられる。
【００５８】
｛硬化工程｝
本発明に係る樹脂パターンの製造方法は、更に、現像後のパターンを熱処理により硬化工程を含むことができる。この熱処理は、２００℃以上の温度で行うことが好ましい。以上により、所定のパターン形状を有する樹脂パターンを形成することができる。
【００５９】
このようにして、一般的なカラーフィルターやパシベーション膜において用いられる隔壁を製造することが可能になる。本発明に係る樹脂パターンの製造方法を用いたカラーフィルター及びパシベーション膜の製造方法を以下に記載する。
【００６０】
｛カラーフィルターの製造方法｝
上述の撥液性および親液性パターンを用いて、カラーフィルターを製造することができる。具体的には、カラーフィルターを形成する場合には、上述のパターンを格子状の隔壁を形成する。そして、樹脂パターンによって形成された隔壁によって区画された各領域にＲ、Ｇ、Ｂ各色の着色感光性樹脂組成物をインクジェットノズルから吐出し、溜められた着色感光性樹脂組成物を熱又は光で硬化させる。これにより、カラーフィルターを製造することができる。
【００６１】
このようにして製造したカラーフィルターは、ネガ型感光性樹脂組成物よりも解像度に優れたポジ型感光性樹脂組成物を用いていることから高精細なものとなる。さらに、未露光部分である隔壁部分の上部では撥液性となるとともに露光部分は親液性となるため、隔壁内に注入した着色感光性樹脂組成物の表面が均一になるほか、当該着色感光性樹脂組成物を当該隔壁内に留め他の隔壁内に注入した着色感光性樹脂組成物と混ざり合うことを抑止することができる。さらに、親液性となったパターン壁面及びパターン底部では、注入した着色感光性樹脂組成物に対する塗布性（いわゆる「インクの載り」）が損なわれることがない。
【００６２】
｛パシベーション膜の製造方法｝
また、パシベーション膜を形成する場合には、樹脂パターンによって形成された隔壁によって区画された各領域にシリカを含む無機系液体（商品名ＯＣＤｔｙｐｅ７、東京応化工業製）をインクジェットノズルから吐出し、溜められた無機系液体を熱で硬化させる。これにより、パシベーション膜を製造することができる。このように製造したパシベーション膜では、隔壁に注入した無機シリカ化合物が近傍の隔壁内に流れ込むことがなく、どの隔壁においても均一の厚さの無機シリカ化合物を有する膜を形成することができる。
【００６３】
＜異なる露光量での露光＞
本発明に係る樹脂パターンの製造方法では、更に所望のパターンに応じて異なる露光量で露光することを特徴とする方法を提供する。この方法では、露光の際に、所望のパターンに応じて異なる露光量で露光する、具体的には、ハーフトーンマスク等を使用するなどして露光量を調整することにより、高さの異なる、例えば階段状の段差を有するパターンを形成することができる。上述のように未露光部分は、パターンの一番高さの高い面となり、現像時に膜が減らないことからフッ素系撥液材料（Ｃ）が残存し、撥液性を有する。また、段差の低い部分では、現像によりフッ素系撥液材料（Ｃ）がほぼ除去されることから前記未露光部分よりも撥液性が劣る（すなわち親液性である）部分となる。
このように本発明に係る樹脂パターンの製造方法では、特に撥液性および親液性を有し、段差を有するパターンを１回の露光・現像により形成することができる。これに対して、ネガ型感光性樹脂組成物を用いた場合には１回の露光では段差を有するパターンを形成することが困難である。このような、異なる露光量での露光することを特徴とする、樹脂パターンの製造方法を用いることにより、以下に示すように、色の濃淡を有するカラーフィルターを簡便な方法で製造することができる。
【００６４】
｛色の濃淡を有するカラーフィルターの製造｝
上述の方法と同様にして、基板上に本発明において用いられるポジ型感光性樹脂組成物の塗膜を調製し、ハーフトーンマスクを用いるなど露光量を調整して露光、現像することにより、隔壁中に深さの浅い部分と深い部分との階段状の段差を有する格子状のパターンを形成する。次いで当該隔壁によって区画された各領域にＲ、Ｇ、Ｂ各色の着色感光性樹脂組成物をインクジェットノズルから吐出し、溜められた着色感光性樹脂組成物を熱又は光で硬化させる。これにより、カラーフィルターを製造することができる。このとき、未露光部分であるパターン上部にはフッ素系撥液材料（Ｃ）が存在するため撥液性であり、露光部分である段差の低い部分はフッ素系撥液材料（Ｃ）が除去されるために親液性となるため、隔壁内に注入した着色感光性樹脂組成物の表面が均一になるほか、隣り合った隔壁中の異なる色の着色感光性樹脂組成物の混合を防止できる。さらに、隔壁下部及び段差を有する底面のパターンは親液性であるため、着色感光性樹脂組成物の塗布性が損なわれることもない。これにより、隔壁の段差に応じて着色感光性樹脂組成物の厚さを変化させることができ。隔壁の深さの浅い部分の色調は淡く、深さの深い部分の色調は濃いカラーフィルターを形成することができる。このような、段差を有する格子状のパターンを有するカラーフィルターを製造する際は、構成単位（ａ１）を有するアルカリ可溶性樹脂（Ａ）を用いることにより、格子状の隔壁内部の段差を有する底部の透明性が高くなり、製造したカラーフィルターにおいて色調が変化しないため好ましい。
つまり、本発明に係る樹脂パターンの製造方法を用いることにより、ネガ型感光性樹脂組成物を用いて製造する場合には複雑な工程が必要であった階段状の段差を有するカラーフィルターを容易に製造することができる。このようなカラーフィルターでは、形成した格子状の隔壁中に深さの浅い部分と深い部分とを有しており、当該隔壁中に着色感光性樹脂組成物を注入することにより、色の濃淡を与えることができる。
【００６５】
以下に、発明に係る実施例を記載するが、これに限定されるものではない。
【実施例】
【００６６】
＜＜実施例１：カラーフィルターの形成＞＞
アルカリ可溶性樹脂（Ａ）として、ヒドロキシフェニルメタクリレート（ａ１）とグリシジルメタクリレート（ａ２）との共重合体（（ａ１）：（ａ２）＝５：５、質量平均分子量１００００）を用いた。
＜アルカリ可溶性樹脂（Ａ）の合成＞
還流冷却器、攪拌機を備えたフラスコに、ｐ−ヒドロキシフェニルメタクリレート５６質量部、グリシジルメタクリレート４４質量部、プロピレングリコールモノメチルエーテルアセテート６００質量部、２，２’−アゾビスイソブチロニトリル６質量部を仕込み、窒素置換した後、攪拌しながら液温を８０℃に上昇させ、８０℃で６時間反応した。ゲルパーミッションクロマトグラフィーによりモノマーの消失を確認し、１００℃に昇温して３０分間エージングを行った。１００℃減圧下でプロピレングリコールモノメチルエーテルアセテートを蒸留により取り除き、固形分濃度を３０％に調整し、ヒドロキシフェニルメタクリレート（ａ１）とグリシジルメタクリレート（ａ２）との共重合体を含む溶液を得た。
【００６７】
感光剤（Ｂ）としては、１−［１−（４−ヒドロキシフェニル）イソプロピル］−４−［１，１−ビス（４−ヒドロキシフェニル）エチル］ベンゼンのナフトキノンジアジドスルホン酸エステル２モル付加物を用いた。
【００６８】
フッ素系撥液材料（Ｃ）としては、下記の化合物を用いた。
＜フッ素系撥液材料（Ｃ）＞
フッ素系撥液材料（Ｃ）の合成方法は、以下の通りである。
グリシジルメタクリレート１６ｇ、フッ素系モノマー（ＣＨ２＝Ｃ（ＣＨ３）ＣＯＯＣＨ２ＣＨ２（ＣＦ２）６Ｆ）１００ｇ、イソボルニルメタアクリレート５０ｇ、連鎖移動剤のｎ−ドデシルメルカプタン７ｇ、２，２’−アゾビス（４−メトキシ−２，４−ジメチルバレロニトリル）２ｇを、３−メトキシブチルアセテート３８４ｇに溶解し、窒素雰囲気下、６０℃で攪拌しながら重合させ、共重合体を得た。得られた化合物は、ＧＰＣで測定した質量平均分子量が９８００であった。なお、この化合物は、３−メトキシブチルアセテートにて固形分濃度３０質量％に調整した。
【００６９】
上記各成分を、アルカリ可溶性樹脂（Ａ）：感光剤（Ｂ）：フッ素系撥液材料（Ｃ）＝７６：２２：２（質量部）の割合で配合し、溶剤（プロピレングリコールモノメチルエーテルアセテート）を固形分濃度が２５質量％になるように添加した。次に、これを攪拌機で２時間混合した後、０．２μｍメンブレンフィルターで濾過して、ポジ型感光性樹脂組成物を調製した。
【００７０】
＜樹脂パターンの形成＞
上記ポジ型感光性樹脂組成物を、ガラス基板上にスピンコートにより塗布した後、１００℃で９０秒間プレベークし、ポジ型感光層を得た。次いでこのポジ型感光層にマスクを介して露光量１００ｍＪ／ｃｍ２で紫外線を選択的に照射し、現像液としてＮＭＤ−３（東京応化工業製）２．３８質量％の溶液を用いて２３℃で６０秒間パドル現像することによりパターンを形成した。さらに、２００℃で３０分間ポストベークし、格子状の隔壁を有するパターンを形成した。
【００７１】
＜カラーフィルターの形成＞
はじめに、以下により着色感光性樹脂組成物を調製した。
溶剤（ジエチレングリコールモノブチルエーテルアセテート６０質量部：３−メトキシブチルアセテート４０質量部混合物）８０質量部、顔料（御国色素社製：ＰＲ２５４）１０質量部、分散剤（ビックケミー製：ＢＹＫ１６５）２質量部及び樹脂（アクリル樹脂、メタクリル酸：ベンゾイル＝２５：７５、質量平均分子量２００００）８質量部をビーズミルを用いて１２時間混練し、２．０μｍメンブレンフィルターで濾過して、着色感光性樹脂組成物を調製した。
【００７２】
上記の格子状の隔壁を有するパターンの格子内に、上記の着色感光性樹脂組成物をインクジェットプリンタ（ＦＬＪ−３００、ローランドＤＧ製）により注入し、１６０℃で５分加熱硬化することにより、カラーフィルターを形成した。
【００７３】
＜＜実施例２：パシベーション膜の形成＞＞
実施例１と同様に格子状の隔壁を有するパターンを形成し、この格子内に、絶縁性を有する材料として、無機シリカ化合物（東京応化工業製：商品名）をインクジェットプリンタにより注入し、２５０℃で６０分加熱硬化することにより、パシベーション膜を形成した。
【００７４】
＜＜実施例３、４＞＞
アルカリ可溶性樹脂及び感光剤（Ｂ）を以下に代えたほかは実施例１及び２と同様に、カラーフィルター（実施例３）及びパシベーション膜（実施例４）を形成した。
【００７５】
アルカリ可溶性樹脂（Ａ）として、クレゾール（メタクレゾール：パラクレゾール＝４５：５５、質量平均分子量６０００）のノボラック樹脂を用いた。
【００７６】
感光剤（Ｂ）としては、２，３，４，４‘−テトラヒドロキシベンゾフェノンのナフトキノンジアジドスルホン酸エステル２．３モル付加物を用いた。
【００７７】
上記各成分を、アルカリ可溶性樹脂（Ａ）：感光剤（Ｂ）：フッ素系撥液材料（Ｃ）＝７７：２２：１（質量部）の割合で配合し、溶剤（３−メトキシブチルアセテート）を固形分濃度が２５質量％になるように添加した。次に、これを攪拌機で２時間混合した後、０．２μｍメンブレンフィルターで濾過して、ポジ型感光性樹脂組成物を調製した。
【００７８】
＜比較例１、２＞
フッ素系撥液材料（Ｃ）を添加しないほかは実施例１及び２と同様に、カラーフィルター（比較例１）及びパシベーション膜（比較例２）をそれぞれ形成した。
【００７９】
＜＜比較例３、４＞＞
フッ素系撥液材料（Ｃ）に代わり、ＣＦ４プラズマを用いて撥液性を付与したほかは実施例３及び４と同様に、カラーフィルター（比較例３）及びパシベーション膜（比較例４）をそれぞれ形成した。
【００８０】
＜＜評価＞＞
実施例１，２及び比較例１，２によって形成したカラーフィルター及びパシベーション膜について、格子内の状態を目視により観察したほか、各格子内の着色感光性樹脂組成物及び無機シリカ化合物の平坦性を測定した。格子内の状態は、格子内に注入した着色感光性樹脂組成物又は無機シリカ化合物が溢れていなければ「良好」、溢れた場合には「不良」とした。また、平坦性は、格子内に注入した着色感光性樹脂組成物又は無機シリカ化合物の「中央部の厚さ」−「周辺部の厚さ」をＤＥＫＴＡＫ３０３０（ＵＬＶＡＣ社製）により測定することで求めた。結果を表１に示す。
【００８１】
【表１】
0005466375.tif 000009
【００８２】
表１から、格子に撥液性を付与することにより、格子内に着色感光性樹脂組成物及び無機シリカ化合物を留めることができる。また、撥液性を付与するものの中でも、フッ素系撥液材料（Ｃ）を添加することにより、格子内に注入した液を均一にすることができる。
【００８３】
＜＜実施例５＞＞
［色の濃淡を有するカラーフィルターの形成］
ハーフトーンマスクを用いたこと以外は実施例１と同様の材料及び方法により、樹脂パターンを形成した。こうして形成した格子状の隔壁を有するパターンの格子内に、上記の着色感光性樹脂組成物をインクジェットプリンタ（ＦＬＪ−３００、ローランドＤＧ製）により注入し、１６０℃で６０分加熱硬化することにより、カラーフィルターを形成した。
【００８４】
＜評価＞
実施例１及び２にて形成された格子状の隔壁を有するパターンは、一つの隔壁中に階段状の深さの相違する領域を有していた。また、形成したカラーフィルターは、格子内に注入した着色感光性樹脂組成物が格子から溢れることはなく、深さの浅い部分の色調は淡く、深さの深い部分の色調は濃いものであり、半透過型液晶用カラーフィルターの同色で濃度の異なる画素を色度を阻害することなく、一つの工程で形成することができた。
実施例３及び４にて形成されたパターンにおいては透過率の面で若干劣っているものの隔壁部分の形状に優れ、スペーサー材料として優れたものであることが確認できた。
またすべての実施例において、注入した着色感光性樹脂組成物が格子から溢れることなく、更に深さの浅い部分の底部にも載ったことから、本実施例において使用したポジ型感光性樹脂組成物に添加されたフッ素系撥液材料は、ポジ型感光性樹脂組成物を基板上に塗布した後上部に移動したものと思料される。